(57)【要約】      （修正有）【課題】美観に優れ丈夫で長持ちするスレート製品やセメント製品の表面塗装を可能とする、スレート等の表面処理構造を提供する。【解決手段】スレート２素材の表面に、セメントとポリウレタン系エマルジョンを主成分とする下塗り塗料３を噴霧或いは塗布した上に、二液型シリコンウレタン樹脂系の着色塗料を噴霧或いは塗布により上塗り４する。或いは、スレート素材の表面に、セメントとポリウレタン系エマルジョンを主成分とする下塗り塗料３を噴霧或いは塗布した上に、中塗りとして塩化ビニル系或いはアクリル系塗料を噴霧或いは塗布して乾燥した後、二液型シリコンウレタン樹脂系の着色塗料を噴霧或いは塗布により上塗り４する。【選択図】図１
0003189257.tif 000002
【実用新案登録請求の範囲】
【請求項１】
スレート素材或いはセメント成形物やコンクリート構造物の表面に、セメントとポリウレタン系エマルジョンを主成分とする下塗り塗料を噴霧或いは塗布した上に、二液型シリコンウレタン樹脂系の着色塗料を噴霧或いは塗布により上塗りしたことを特徴とするスレート等の表面処理構造。
【請求項２】
スレート素材の裏面側にも、セメントとポリウレタン系エマルジョンを主成分とする下塗り塗料を噴霧或いは塗布したものである、請求項１記載のスレート等の表面処理構造。
【請求項３】
屋根や壁として施工されているスレートの表側に、高圧水を吹きつけて汚れや泥を除去した後乾燥し、或いは手で汚れや泥を除去したのち水洗して乾燥した後、セメントとポリウレタン系エマルジョンを主成分とする下塗り塗料を噴霧或いは塗布した後、二液型シリコンウレタン樹脂系の着色塗料を噴霧或いは塗布により上塗りしてなるスレート等の表面処理構造。
【請求項４】
腐食したり孔があいている箇所はアルミホイルやアルミ板で補強した、請求項３記載のスレート等の表面処理構造。
【請求項５】
スレート或いはセメント成形物やコンクリート構造物の表面に、セメントとポリウレタン系エマルジョンを主成分とする下塗り塗料を噴霧或いは塗布した上に、中塗りとして塩化ビニル系或いはアクリル系塗料を噴霧或いは塗布して乾燥した後、二液型シリコンウレタン樹脂系の着色塗料を噴霧或いは塗布により上塗りしたことを特徴とするスレート等の表面処理構造。
【請求項６】
スレート素材の裏面側にも、セメントとポリウレタン系エマルジョンを主成分とする下塗り塗料を噴霧或いは塗布したものである、請求項７記載のスレート等の表面処理構造。
【請求項７】
屋根や壁として施工されているスレートの表側に、高圧水を吹きつけて汚れや泥を除去した後乾燥し、或いは手で汚れや泥を除去したのち水洗して乾燥した後、セメントとポリウレタン系エマルジョンを主成分とする下塗り塗料を噴霧或いは塗布し、その上に中塗りとして塩化ビニル系或いはアクリル系下塗り塗料を噴霧或いは塗布して乾燥した後、二液型シリコンウレタン樹脂系の着色塗料を噴霧或いは塗布により上塗りしてなるスレート等の表面処理構造。
【請求項８】
腐食したり孔があいている箇所はアルミホイル或いはアルミ板で補強した、請求項７記載のスレート等の表面処理構造。
【考案の詳細な説明】
【技術分野】
【０００１】
本考案は、波型スレートやスレート平板などのスレート素材（製品）、或いはセメント成形物を出荷前に塗装したり、屋根や壁として施工されているスレート製品やコンクリート構造物に現場で塗装する、新規なスレート等の表面処理構造に関するものである。
【背景技術】
【０００２】
屋根材としての波型スレートや壁材としのスレート平板は、安価で施工のしやすさ等から特に大面積の工場や飼育場等に広く用いられている。しかし、時間がたつにつれて薄汚れてきて、外観が汚くなくなり、またさらに時間がたつと風化して穴があくなどボロボロになる。もつとも、ここまでになるには１０年以上かかるが、そこまでいかなくても風化して弱くなる。また、セメント瓦やコンクリートブロック等のセメント成形物やコンクリート構造物の場合も施工後時間が経てば薄汚れてくる。
【０００３】
スレートの場合、ここまでくれば建て直しと言うことになるが、非常に金がかかる。そこで、ペンキや塗料を塗ることが行われるが、ペンキを塗った程度では２〜３年で剥がれてまう。この塗り直しにも費用がかかるためにそのままにされていることが多く、この場合は外観が非常に悪くなる。また、セメント瓦やコンクリートブロック等のセメント成形物やコンクリート構造物も、施工後時間が経てば弱くなることはないが非常に汚くなる。
【０００４】
そこで、特許文献１に示すように、スレート上にエポキシ樹脂層を設けるとともに、そのエポキシ樹脂層の上にフッ素樹脂層を設ける技術が開示されている。しかしこの技術でも、２〜３年でエポキシ樹脂が剥がれてくる。特許文献２には、スレート材の表面にポリウレタン系樹脂からなる第一のシーラー層にポリマーセメント層を塗布し、その上にアクリルシリコン系樹脂からなる第二のシーラー層を設け、更に水系シリコン樹脂塗料を塗布することが示されている。しかし、シーラーは透明な接着剤であり長持ちしない。しかも、ポリマーセメント層がスレート材と離間しやすく、付着強度が十分に出ない。また、上塗りが水系シリコン樹脂故強度に劣る問題がある。特許文献３には、繊維強化セメント板の表面に浸透性セメント強化剤を塗布し、次に反射断熱塗料を塗布することが示されている。しかし、これは浸透性セメント強化剤と塗料の接合力が十分でなく早晩剥がれが生じる。
【先行技術文献】
【特許文献】
【０００５】
【特許文献１】特開平１１−６２５２号
【特許文献２】特開２０００−１５５９０４号
【特許文献３】特開２００２−８９０５０号
【考案の概要】
【考案が解決しようとする課題】
【０００６】
そこで、本考案者は、新しいスレート材は元より既設の屋根や壁に用いられている古いスレート材にも適用できる強い付着力と美観に優れて長持ちできる表面処理構造が希求されている。
【課題を解決するための手段】
【０００７】
そこで、本考案者は、種々な下塗り塗料や上塗り塗料の組み合わせを試行錯誤するうちに、本願考案に到達したものであり、セメントとポリウレタン系エマルジョンを主成分とする下塗り塗料で下地調整し、乾燥後に二液系シリコンウレタン系着色塗料で着色仕上げする技術を開発した。また、セメントとポリウレタン系エマルジョンを主成分とする下塗り塗料で下地調整し、次いで中塗りとして塩化ビニル系或いはアクリル系中塗り塗料を塗布或いは噴霧し、乾燥後二液系シリコンウレタン系着色塗料で着色仕上げする技術を開発した。
【０００８】
この技術は、下地調整に用いる下塗り塗料としてＩＰアンダーベスト（ＴＭ）を使用するが、この下塗り塗料は優れた素地調整材であり、激しい外部条件から素地を保護するための十分な物性を備えている。またスレートへの付着力が非常に大きく隠蔽力もあり、また、強度が上がりアスベストの飛散を防止し保温、防音効果もある。但し、このＩＰアンダーベスト（ＴＭ）は市場に提供されてから日があまり経たず、業界にあまり知られていない。更に、このＩＰアンダーベスト（ＴＭ）は中塗り材としてのリリーフトップフィラー（ＴＭ）や上塗り材としてユメロック（ＴＭ）或いはシャネツロック（ＴＭ）との接着力が大きい特徴がある。
【０００９】
また、中塗りに用いる塩化ビニル系若しくはアクリル系中塗り塗料としてはリリーフトップフィラー（ＴＭ）を使用するが、これは下塗りのＩＰアンダーベスト（ＴＭ）との親和力が大きく、且つ二液系シリコンウレタン系着色塗料としてのユメロック（ＴＭ）或いはシャネツロック（ＴＭ）との接着力も大きいものである。効果としては、光を遮り劣化を防ぎ保温効果を大きくする。
【００１０】
上塗りとして用いる二液系シリコンウレタン系着色塗料としては、ユメロック（ＴＭ）或いはシャネツロック（ＴＭ）を使用する。この塗料は、下塗りとしてのＩＰアンダーベスト（ＴＭ）の上塗りとして、或いはリリーフトップフィラー（ＴＭ）の上塗りとして使用するが、何れの塗料に対しても親和力が大きく、また耐久性が大きい特徴がある。特に、ユメロック（ＴＭ）はシリコン樹脂配合により優れた耐候性・耐久性及び低汚染性を発揮する。また、ウレタンの強靱な塗膜により付着性・耐久性・耐薬品性による変褪色や光沢の低下が小さく、また衝撃や寒暖の差による塗膜の割れも生じにくい特徴がある。また、シャネツロック（ＴＭ）はそれに加えて遮熱効果により省エネと節電に貢献する利点がある。そして、これらの塗料は、特に下塗りのＩＰアンダーベスト（ＴＭ）との親和力が大きく、一度塗ればほぼ半永久的に付着しているものである。
【００１１】
尚、上塗りとして用いる二液系シリコンウレタン系着色塗料であるユメロック（ＴＭ）或いはシャネツロック（ＴＭ）は、二度塗りすれば、更に付着強度が向上する。されらの塗料は各色が提供されている（現在ユメロック（ＴＭ）は４２色、シャネツロック（ＴＭ）は１９色）ので、建物や周囲との色バランスを考慮して様々な色を使用しうる。
【００１２】
本考案の表面処理構造は、上記の下塗り塗料と上塗り塗料、或いは下塗り塗料と中塗り塗料、上塗り塗料の組み合わせをすることにより、最高のスレートへの付着力と耐候性、耐久性と美観をスレート或いはセメント成形物に与えるものであり、現在のところこの組み合わせ以上の塗料の組は考えられない程の完成度の高いものである。
【００１３】
この技術は、施工前の新品のスレート波板や平板或いはセメント瓦や塀用ブロック等に適用すれば、これらを使用した建物は美観と高品位をもたらすとともに、既設の建物の屋根や壁のスレートに適用すれば、美観とともに建物の寿命を大幅に延命させることができる。
【００１４】
既設の建物のスレート屋根や壁の場合、まず、屋根や壁として施工されているスレートの表側に、高圧水を吹きつけて汚れや泥を除去した後乾燥し、或いは手で汚れや泥を除去したのち水洗して乾燥させる。その後は新規のスレート材と同様に、下塗りと上塗り、或いは下塗りと中塗り及び上塗りの表面処理構造とする。
【考案の効果】
【００１５】
本考案に係るスレートの表面処理構造は、スレートとの付着力が非常に大きくまた上塗り塗料が丈夫で長持ちするので、新規なスレート波板や平板はもとより、既設の建物の屋根や壁も美観に優れ、１０年以上の美観を保つものである。また、セメント瓦やコンクリートブロック等のセメント成形物の場合も同様に美観に優れた外観が長期に渡って保持できるものである。
【図面の簡単な説明】
【００１６】
【図１】図１は、本考案の表面処理構造を施した途中の波板の一部を示す平面図である。（実施例１）
【図２】図２は、本考案の他の表面処理構造を施した途中の波板の一部を示す平面図である。（実施例２）
【考案を実施するための形態】
【００１７】
本考案に係るスレートの表面処理構造は、市販の各種塗料を組み合わせて、非常にスレートへの付着強度が大きくしかも美観に優れた効果が長期間保たれると言う利点がある。
【実施例１】
【００１８】
図１は本考案の表面処理構造を施したスレート波板１の一例を示すもので、各塗料層を階層的に示したものである。即ち、まずスレート２の表面に、セメントとポリウレタン系エマルジョンを主成分とする下塗り塗料３、即ち「ＩＰアンダーベスト（インターナショナルペイント株式会社製の下地調整材）」を噴霧或いは塗布する。塗布量は、５０〜６０ｍ2 当たり２０Ｋｇ、即ち、１ｍ2 当たり３３０ｇ〜４００ｇである。この量は、新品のスレートの場合は少なくてすむが、古い建物の場合スレート１が薄くなっている分だけ多くなる。
【００１９】
次に、下塗り塗料３が乾燥した後、上塗り（仕上げ塗り）として二液型シリコンウレタン樹脂系の着色塗料４（「ユメロック」或いは「シャネツロック」（ロックペイント株式会社製の高耐候塗料或いは高い反射率塗料）を塗布或いは噴霧する。この塗料は多数色がありまた耐久性や遮熱性に優れるものであり、ＩＰアンダーベストとの相性もよく、非常に長持ちするものである。ＩＰアンダーベストは乾きが非常に早く、塗布後２時間もすればその上を歩けるし上塗りをすることもできる。
【００２０】
尚、スレート１の裏面側にも上記下塗り塗料２を塗布或いは噴霧しておくと、スレート１からの石綿の飛散が防止されまた強度もアップするので好ましいものである。
【００２１】
屋根や壁として施工されているスレートの場合、まず、表面側或いは両面ともに高圧水を吹きつけて汚れや泥を除去した後乾燥する。或いは屋根スレートの場合手で汚れや泥を除去したのち水洗した後乾燥する。古くなって薄くなったり孔が開いたような場合、アルミ箔やアルミ板で補強してから下塗りを行うとよい。次いで、上記の下塗り〜上塗り処理工程を施す。セメント瓦やコンクリートブロック等のセメント成形物の場合も同様に処理工程を施す。
【実施例２】
【００２２】
図２は本考案の表面処理構造を施したスレート波板１の他の例を示すもので、各塗料層を階層的に示したものである。即ち、まずスレート２の表面に、セメントとポリウレタン系エマルジョンを主成分とする下塗り塗料３、即ち「ＩＰアンダーベスト（インターナショナルペイント株式会社製の下地調整材）」を噴霧或いは塗布する。塗布量は、５０〜６０ｍ2 当たり２０Ｋｇである。この量は、新品のスレートの場合は少なくてすむが、古い建物の場合スレート１が薄くなっている分だけ多くなる。
【００２３】
次に、下塗り塗料３が乾燥した後、中塗りとして塩化ビニル系或いはアクリル系の中塗り塗料５、即ち「リリーフトップフィラー（日本特殊塗料株式会社製の調整材）」を噴霧或いは塗布する。この中塗り塗料５は乾きが悪く、塗装後、１〜数日間放置しておく必要がある。塗布量は１ｍ2 当たり１．４ｋｇ〜２．４ｋｇ程度である。
【００２４】
最後に、中塗り塗料５が乾燥した後、上塗り（仕上げ塗り）として二液型シリコンウレタン樹脂系の着色塗料４（「ユメロック」或いは「シャネツロック」（ロックペイント株式会社製の高耐候塗料或いは高い反射率塗料）を塗布或いは噴霧する。この塗料は多数色がありまた耐久性や遮熱性に優れるものであり、リリーフトップフィラーとの相性もよく、長持ちするものである。塗布量は１ｍ2 当たり０．１１〜０．１３ｋｇである。セメント瓦やコンクリートブロック等のセメント成形物の場合も同様に処理する構造とする。
【００２５】
尚、スレート１の裏面側にも上記下塗り塗料を塗布或いは噴霧しておくと、スレート１からの石綿の飛散が防止されまた強度もアップするので好ましいものである。
【００２６】
屋根や壁として施工されているスレートの場合、まず、表面側或いは両面ともに高圧水を吹きつけて汚れや泥を除去した後乾燥する。或いは屋根スレートの場合手で汚れや泥を除去したのち水洗した後乾燥する。次いで、上記の中塗り〜上塗り処理工程を施す。
【００２７】
以上、本考案のスレート表面処理構造を説明したが、この処理構造により、新品のスレート波板や平板は幾分重たくなるが丈夫になり、また色鮮やかで長持ちする塗装仕上げが実現できる。また、既設の建物の屋根や壁面の場合、美麗になるとともに丈夫さが長持ちしあと１０年はそのまま使用できるようになるなど、優れたものである。
【符号の説明】
【００２８】
１    本考案の表面処理構造を施したスレート波板
２    スレート
３    下塗り塗料
４    上塗り塗料
５    中塗り塗料
【図１】
0003189257.tif 000003
【図２】
0003189257.tif 000004
【手続補正書】
【提出日】平成25年12月17日(2013.12.17)
【手続補正１】
【補正対象書類名】実用新案登録請求の範囲
【補正対象項目名】請求項６
【補正方法】変更
【補正の内容】
【請求項６】
スレート素材の裏面側にも、セメントとポリウレタン系エマルジョンを主成分とする下塗り塗料を噴霧或いは塗布したものである、請求項５記載のスレート等の表面処理構造。